НОВЫЙ КАТАЛИЗАТОР ДЛЯ УВЕЛИЧЕНИЯ ВЫХОДА ПРОПИЛЕНА ИЗ УСТАНОВКИ КРЕКИНГА С ПСЕВДООЖИЖЕННЫМ КАТАЛИЗАТОРОМ

1. Катализатор углеводородного превращения, содержащий в пересчете на общий вес катализатора смесь:
(a) от 5 до 50 вес.% цеолита Y;
(b) от 5 до 40 вес.% цеолита ZSM-5; и
(c) от 35 до 70 вес.% бета-цеолита.
2. Катализатор по п. 1, отличающийся тем, что цеолит Y представляет собой макропористый цеолит, содержащий цеолит Y, кристаллизованный в виде слоя на поверхности пористой матрицы, содержащей оксид алюминия, указанная матрица, на которую нанесен слой цеолита, упорядочена в конфигурации, обеспечивающей макропоры, в которых цеолитный слой расположен на стенках указанных макропор.
3. Катализатор по п. 1, отличающийся тем, что цеолит Y содержит до 12% редкоземельного элемента, ионы которого заменены на цеолит Y.
4. Катализатор по п. 1, отличающийся тем, что каждый из ZSM-5, бета-цеолита и цеолита Y представляет собой отдельную микросферу.
5. Катализатор по п. 1, отличающийся тем, что добавка ZSM-5 содержит стабилизированный фосфором цеолит ZSM-5, оксид алюминия и каолин, связанные вместе фосфорсодержащим соединением.
6. Катализатор по п. 1, отличающийся тем, что бета-цеолит представляет собой Н-бета с соотношением оксида кремния к оксиду алюминия более 10.
7. Катализатор по п. 6, отличающийся тем, что соотношение оксида кремния к оксиду алюминия для бета-цеолита составляет более 100.
8. Катализатор по п. 1, отличающийся тем, что бета-цеолит модифицирован фосфорсодержащим соединением.
2
5
9. Катализатор по п. 8, отличающийся тем, что содержание фосфора в бета-цеолите составляет 1-7% РО.
2
5
10. Катализатор по п. 9, отличающийся тем, что содержание фосфора составляет 3-5% PO.
11. Катализатор по п. 1, отличающийся тем, что указанный катализатор содержит 25-30 вес.% цеолита Y, 15-20 вес.% ZSM-5 и 50-60% бета-цеолита.
12. Катализатор углеводородного превращения, который содержит смесь:
(a) цеолита Y, при этом указанный цеолит Y представляет собой макропористый цеолит, содержащий цеолит Y, кристаллизованный в виде слоя на поверхности пористой матрицы, содержащей оксид алюминия, указанная матрица, на которую нанесен слой цеолита, упорядочена в конфигурации, обеспечивающей макропоры, в которых цеолитный слой расположен на стенках указанных макропор;
(b) цеолит ZSM-5; и
(c) бета-цеолит.
13. Катализатор по п. 12, отличающийся тем, что указанный катализатор содержит 5-50 вес.% цеолита Y, 5-40 вес.% ZSM-5 и 35-70% бета-цеолита.
14. Катализатор по п. 12, отличающийся тем, что указанный катализатор содержит 25-30 вес.% цеолита Y, 15-20 вес.% ZSM-5 и 50-60% бета-цеолита.
15. Катализатор по п. 12, отличающийся тем, что цеолит ZSM-5 представляет собой стабилизированный фосфором цеолит ZSM-5, оксид алюминия и каолин, связанные вместе фосфорсодержащим соединением.